ПОЛИЭТИЛЕНОВАЯ КОМПОЗИЦИЯ С ВЫСОКОЙ СТЕПЕНЬЮ НАБУХАНИЯ

1. Полиэтиленовая композиция, обладающая следующими характеристиками:
3
3
1) плотность от 0,952 до 0,960 г/см, предпочтительно от 0,953 до 0,960 г/см, определяемая в соответствии с ИСО 1183 при 23°C;
2) соотношение MIF/MIP от 17 до 30, в частности, от 17 до 29, где MIF - это индекс текучести расплава при 190°C с нагрузкой в 21,60 кг, а MIP - это индекс текучести расплава при 190°C с нагрузкой в 5 кг, оба определяемые в соответствии с ИСО 1133;
3) индекс SIC от 2,5 до 5,0, предпочтительно от 2,5 до 4,5, а более предпочтительно от 3,2 до 3,9;
отличающийся тем, что индекс SIC - это индекс кристаллизации при сдвиге, определенный согласно следующему соотношению:
начал.,SIC
начал.,неподвиж.
индекс SIC = (t при 1000 x t)/(HLMI)
начал.,SIC
начал.,неподвиж.
-1
где t при 1000 измеряется в секундах и означает время, необходимое для начала кристаллизации при скорости сдвига, равной 1000 сек, tизмеряется в секундах и означает время начала кристаллизации при температуре 125°С при отсутствии любых сдвигов, определяется в изотермическом режиме методом дифференциальной сканирующей калориметрии; HLMI - это индекс текучести расплава, определяемый при 190°С с нагрузкой в 21,6 кг в соответствии с ИСО 1133.
2. Полиэтиленовая композиция, обладающая следующими характеристиками:
3
3
1) плотность от 0,952 до 0,960 г/см, предпочтительно от 0,953 до 0,960 г/см, определяемая в соответствии с ИСО 1183 при 23°C;
2) соотношение MIF/MIP от 17 до 30, в частности, от 17 до 29, где MIF - это индекс текучести расплава при 190°C с нагрузкой в 21,60 кг, а MIP - это индекс текучести расплава при 190°C с нагрузкой в 5 кг, оба определяемые в соответствии с ИСО 1133;
композиция по настоящему изобретению может быть получена способом, включающим следующие стадии, в любом взаимном порядке:
a) полимеризация этилена, дополнительно вместе с одним или более сомономерами, в газофазном реакторе в присутствии водорода;
б) сополимеризация этилена с одним или более сомономерами в другом газофазном реакторе в присутствии такого количества водорода, которое ниже, чем на этапе a);
2
где, по меньшей мере, в одном из указанных газофазных реакторов растущие полимерные частицы текут вверх через первую зону полимеризации в условиях быстрого псевдоожижения или транспортировки, выходят из указанной водоотделяющей колонны и поступают во вторую зону полимеризации, через которую они стекают вниз под действием силы тяжести, выходят из указанной второй зоны полимеризации и повторно поступают в первую зону полимеризации, тем самым создавая циркуляцию полимера между двумя указанными зонами полимеризации, все этапы полимеризации осуществляются в присутствии катализатора полимеризации Циглера-Натта, нанесенного на MgCl, отличающегося тем, что:
3
i) на указанной стадии полимеризации a) 40 - 60% по массе гомополимера этилена или сополимера А) с плотностью, равной или превышающей 0,960 г/см, и индексом текучести расплава MIE при 190°C при нагрузке в 2,16 кг в соответствии с ИСО 1133, равным 2 - 30 г/10 мин., полимеризуется;
ii) на указанной стадии полимеризации б) 40 - 60 % по массе сополимера этилена, Б) имеющего значение MIE ниже, чем значение MIE A), предпочтительно ниже 0,5 г/10 мин, полимеризуется.
3. Полиэтиленовая композиция по п.1 или 2, состоящая из или содержащая один или более сополимеров этилена.
4. Полиэтиленовая композиция по п.3, содержащая 1% по массе или менее сомономера.
2
5. Полиэтиленовая композиция по пп.3 и 4, отличающаяся тем, что сомономер или сомономеры, присутствующие в сополимерах этилена, как правило, выбираются из олефинов, имеющих формулу CH=CHR, где R - это алкильный радикал, линейный или разветвленный, содержащий от 1 до 10 атомов углерода.
6. Полиэтиленовая композиция по п.1, получаемая при использовании катализатора полимеризации Циглера-Натта.
7. Полиэтиленовая композиция по п.1 или 2, имеющая, по меньшей мере, одну из следующих дополнительных характеристик.
- Mw, равный или превышающий 250 000 г/моль, более предпочтительно равный или превышающий 280 000 г/моль, в частности, равный или превышающий 300 000 г/моль;
- Индекс ветвления длинных цепей, равный или превышающий 0,70, в частности, равный или превышающий 0,72;
- MIP: 0,05 - 0,5 г/10 мин.;
- MIF: 1 - 15 г/10 мин.;
8. Полиэтиленовая композиция по п.1, содержащая:
3
A) 40 - 60% по массе гомополимера этилена или сополимера с плотностью, равной или превышающей 0,960 г/см, и индексом текучести расплава MIE при 190°C при нагрузке в 2,16 кг в соответствии с ИСО 1133, равным 2 - 30 г/10 мин.;
Б) 40 - 60 % по массе сополимера этилена, имеющего значение MIE ниже, чем значение MIE A), предпочтительно, ниже 0,5 г/10 мин.
9. Готовые изделия, содержащие полиэтиленовую композицию по п.1 или 2.
10. Готовые изделия по п.9 в виде изделий, формованных раздувом.
2
11. Процесс подготовки полиэтиленовой композиции по п.1, отличающийся тем, что все этапы полимеризации осуществляются в присутствии катализатора полимеризации Циглера-Натта, нанесенного на MgCl.
12. Процесс по п.11, состоящий из следующих этапов, в любом взаимном порядке:
a) полимеризация этилена, дополнительно вместе с одним или более сомономерами, в газофазном реакторе в присутствии водорода;
б) сополимеризация этилена с одним или более сомономерами в другом газофазном реакторе в присутствии такого количества водорода, которое ниже, чем на этапе a);
где, по меньшей мере, в одном из указанных газофазных реакторов растущие полимерные частицы текут вверх через первую зону полимеризации в условиях быстрого псевдоожижения или транспортировки, выходят из указанной водоотделяющей колонны и поступают во вторую зону полимеризации, через которую они стекают вниз под действием силы тяжести, выходят из указанной второй зоны полимеризации и повторно поступают в первую зону полимеризации, тем самым создавая циркуляцию полимера между двумя указанными зонами полимеризации.